(57)【要約】【課題】樹脂組成物にリサイクル材料を使用し、難燃性、材料強度に優れる成形品が得られるポリカーボネート樹脂組成物の提供。【解決手段】（Ａ）リサイクル芳香族ポリカーボネート樹脂  ４０〜１００質量％、及び（Ｂ）芳香族ポリカーボネート樹脂  ０〜６０質量％の合計１００質量部に対して、（Ｃ）カーボン繊維  １０〜６０質量部、（Ｄ）リン酸エステル化合物  ２０〜４０質量部、（Ｅ）フッ素化合物  ０．０１〜１質量部を含有するポリカーボネート樹脂組成物であって、（Ａ）成分の粘度平均分子量が１９，０００〜３０，０００であり、（Ｂ）成分の粘度平均分子量が１９，０００〜３０，０００である、ポリカーボネート樹脂組成物。【選択図】  なし【特許請求の範囲】
【請求項１】
（Ａ）リサイクル芳香族ポリカーボネート樹脂  ４０〜１００質量％、及び
（Ｂ）芳香族ポリカーボネート樹脂  ０〜６０質量％の合計１００質量部に対して、
（Ｃ）カーボン繊維  １０〜６０質量部、
（Ｄ）リン酸エステル化合物  ２０〜４０質量部、
（Ｅ）フッ素化合物  ０．０１〜１質量部を含有するポリカーボネート樹脂組成物であって、
（Ａ）成分の粘度平均分子量が１９，０００〜３０，０００であり、（Ｂ）成分の粘度平均分子量が１９，０００〜３０，０００である、ポリカーボネート樹脂組成物。
【請求項２】
（Ａ）成分の粘度平均分子量と（Ｂ）成分の粘度平均分子量の比（Ａ）／（Ｂ）が、０．７〜１．５である請求項１記載のポリカーボネート樹脂組成物。
【請求項３】
（Ａ）成分が、光学記録媒体、飲料用容器、光学部品、電子部品筐体、電子部品輸送ケース、及び建材から選ばれる１種以上の成形品から回収された芳香族ポリカーボネート樹脂である、請求項１又は２記載のポリカーボネート樹脂組成物。
【請求項４】
請求項１〜３のいずれか１項記載のポリカーボネート樹脂組成物から得られた成形品。
【発明の詳細な説明】
【技術分野】
【０００１】
本発明は、リサイクルポリカーボネート樹脂を含有する、ポリカーボネート樹脂組成物に関する。
【背景技術】
【０００２】
ノートパソコンや携帯電話等の電子機器筐体には、高い剛性が要求されるため、従来からガラス繊維およびカーボン繊維で強化したポリカーボネート樹脂やポリアミド樹脂が使用されている。特に難燃性を要求される場合は、環境対応としてリン系難燃剤を添加したポリカーボネート樹脂が使用されている。
一方、近年、欧米を中心に電子機器の外装、筐体にリサイクル樹脂の使用要求があり、ドイツのブルーエンジェル、米国のEPEATなどの制度による規制強化の動きも見られ、樹脂組成物にリサイクル材料を使用することで、各種環境規格を満たす必要がある。
【０００３】
特許文献１には、芳香族ポリカーボネート樹脂を基材とする、使用されなくなった不用の光学ディスク粉砕化物を、これに付着している金属膜、インク、ＵＶコート等を取り除かずにそのまま用いた光沢度が高く、剛性、流動性、外観の良好な芳香族ポリカーボネート樹脂組成物が記載されている。
特許文献２には、炭素繊維の導電性を保ちつつ、高い剛性を有し、衝撃強度および耐湿熱性に優れた芳香族ポリカーボネート樹脂組成物が記載されている。
特許文献３には、電磁波シールド性のよい成形品が得られる熱可塑性樹脂組成物が記載されている。
【先行技術文献】
【特許文献】
【０００４】
【特許文献１】特開平９−３１６３１６号公報
【特許文献２】特開２００１−４９１０９号公報
【特許文献３】特開２０１４−３１４８２号公報
【発明の概要】
【発明が解決しようとする課題】
【０００５】
本発明は、樹脂組成物にリサイクル材料を使用し、難燃性、材料強度に優れる成形品が得られるポリカーボネート樹脂組成物と、その成形品を提供することを課題とする。
【課題を解決するための手段】
【０００６】
本発明は、（Ａ）リサイクル芳香族ポリカーボネート樹脂  ４０〜１００質量％、及び
（Ｂ）芳香族ポリカーボネート樹脂  ０〜６０質量％の合計１００質量部に対して、
（Ｃ）カーボン繊維  １０〜６０質量部、
（Ｄ）リン酸エステル化合物  ２０〜４０質量部、
（Ｅ）フッ素化合物  ０．０１〜１質量部を含有するポリカーボネート樹脂組成物であって、
（Ａ）成分の粘度平均分子量が１９，０００〜３０，０００であり、（Ｂ）成分の粘度平均分子量が１９，０００〜３０，０００である、ポリカーボネート樹脂組成物を提供する。
【発明の効果】
【０００７】
本発明のポリカーボネート樹脂組成物は、リサイクル材料を使用し、難燃性、材料強度に優れる成形品を得ることができる。
【発明を実施するための形態】
【０００８】
（Ａ）成分のリサイクル芳香族ポリカーボネート樹脂は、芳香族ポリカーボネート樹脂を基材とした成形品から回収された芳香族ポリカーボネート樹脂である。（Ａ）成分は、芳香族ポリカーボネート樹脂を基材とした成形品のうち、成形品を製造する工程の廃棄ルートから発生する材料や不良品から回収（プレコンシューマーリサイクル）された芳香族ポリカーボネート樹脂であってもよく、また市場に出荷された使用済みの成形品から回収（ポストコンシューマーリサイクル）された芳香族ポリカーボネート樹脂であってもよいが、本発明の効果をより享受し得る観点から、市場に出荷された使用済みの成形品から回収された芳香族ポリカーボネート樹脂が好ましい。
【０００９】
また芳香族ポリカーボネート樹脂を回収する成形品の種類としては、（１）ウォーターサーバーの水ボトル、水筒、哺乳瓶などの飲料用容器、（２）カメラレンズ、自動車のヘッドランプ、導光板などの光学部品、（３）パチンコ基盤ケースなどの電子部品筐体、（４）シリコンウェハー、マイクロチップなどの電子部品輸送ケース、（５）波板、カーポート板などの建材、（６）ＣＤ、ＤＶＤなどの光学記録媒体が挙げられ、これらの１種又は２種以上の成形品から回収された芳香族ポリカーボネート樹脂を用いることができる。
また（Ａ）成分は、光学記録媒体、飲料用容器、光学部品、電子部品筐体、電子部品輸送ケース、及び建材から選ばれる１種以上の成形品から回収された芳香族ポリカーボネート樹脂が好ましい。
【００１０】
芳香族ポリカーボネート樹脂としては、ビスフェノール型ポリカーボネート系樹脂（ビスフェノール類を重合成分とするポリカーボネート系樹脂）が好ましい。
ビスフェノール類としては、例えば、ビス（ヒドロキシフェニル）アルカン類［例えば、ビス（４−ヒドロキシフェニル）メタン、１，１−ビス（４−ヒドロキシフェニル）エタン、２，２−ビス（４−ヒドロキシフェニル）プロパン（ビスフェノールＡ）、２，２−ビス（４−ヒドロキシ−３−メチルフェニル）プロパン、２，２−ビス（４−ヒドロキシフェニル）ブタン、２，２−ビス（４−ヒドロキシフェニル）−３−メチルブタンなどのビス（ヒドロキシフェニル）Ｃ１−６アルカンなど］、ビス（ヒドロキシアリール）シクロアルカン類［例えば、１，１−ビス（４−ヒドロキシフェニル）シクロペンタン、１，１−ビス（４−ヒドロキシフェニル）シクロヘキサンなどのビス（ヒドロキシフェニル）Ｃ４−１０シクロアルカンなど］、ビス（ヒドロキシフェニル）エーテル類［例えば、ビス（４−ヒドロキシフェニル）エーテルなど］、ビス（ヒドロキシフェニル）スルホン類［例えば、ビス（４−ヒドロキシフェニル）スルホンなど］、ビス（ヒドロキシフェニル）スルフィド類［例えば、ビス（４−ヒドロキシフェニル）スルフィドなど］などが例示できる。これらのビスフェノール類は単独で又は二種以上組み合わせて使用できる。
【００１１】
また、難燃性を向上させる観点から、ビスフェノール類は、臭素などによりハロゲン化されていてもよい。
これらのビスフェノール類のうち、ビスフェノールＡなどのビス（ヒドロキシアリール）Ｃ１−６アルカンなどが好ましい。
【００１２】
（Ａ）成分の粘度平均分子量は、１９，０００〜３０，０００が好ましく、２０，０００〜２９，０００がより好ましく、２１，０００〜２８，０００が更に好ましい。
本発明の（Ａ）成分が、２以上の種類の成形品から回収された芳香族ポリカーボネート樹脂であっても、（Ａ）成分の粘度平均分子量が、全体として上記範囲であれば、本発明の効果を得ることができる。
（Ａ）成分の粘度平均分子量が１９，０００より小さいと、成形品の難燃性及び曲げ強さが劣る。
ここで（Ａ）成分の粘度平均分子量（Ｍｖ）は、塩化メチレンを溶媒として、ウベローデ粘度計を使用し、温度２０℃での極限粘度（［η］）（単位ｄｌ／ｇ）を求め、Ｓｃｈｎｅｌｌの粘度式：［η］＝１．２３×１０−４Ｍｖ０．８３の式から算出される値である。
【００１３】
（Ｂ）成分は、（Ａ）成分以外の芳香族ポリカーボネート樹脂である。すなわち（Ｂ）成分は、成形品を製造する工程の廃棄ルートから発生する材料や不良品から回収された芳香族ポリカーボネート樹脂、及び市場に出荷された使用済みの成形品から回収された芳香族ポリカーボネート樹脂を含まない、成形品製造に未使用（バージン）のポリカーボネート樹脂である。
（Ｂ）成分の芳香族ポリカーボネート樹脂の化合物としては、（Ａ）成分で述べた化合物を用いることができる。
（Ｂ）成分としては、芳香族ポリカーボネート系樹脂、例えば、二価フェノール類とカーボネート前駆体［例えば、カルボニルハライド（ホスゲンなど）、カルボニルエステル（ジフェニルカーボネートなど）またはハロホルメート（２価フェノールのジハロホルメートなど）など］とを慣用の方法（界面重縮合法、エステル交換法など）で反応させることにより得ることができるポリカーボネートなどが挙げられる。これらのうち、（Ｂ）成分としては、界面重縮合法のポリカーボネートが好ましい。また、ポリカーボネート系樹脂は、直鎖構造や分岐構造を有していてもよい。更に、ポリカーボネート系樹脂は、単独で又は二種以上組み合わせて使用できる。
【００１４】
（Ｂ）成分の粘度平均分子量は、１９，０００〜３０，０００が好ましく、２０，０００〜２９，０００がより好ましく、２１，０００〜２８，０００が更に好ましい。
（Ｂ）成分の粘度平均分子量が１９，０００より小さいと、成形品の難燃性及び曲げ強さが劣る。
ここで（Ｂ）成分の粘度平均分子量（Ｍｖ）は、塩化メチレンを溶媒として、ウベローデ粘度計を使用し、温度２０℃での極限粘度（［η］）（単位ｄｌ／ｇ）を求め、Ｓｃｈｎｅｌｌの粘度式：［η］＝１．２３×１０−４Ｍｖ０．８３の式から算出される値である。
【００１５】
（Ａ）成分と（Ｂ）成分の合計量中の割合は、
（Ａ）成分４０〜１００質量％であり、４０〜８０質量％が好ましく、４０〜６０質量％がより好ましく、
（Ｂ）成分６０〜０質量％であり、６０〜２０質量％が好ましく、６０〜４０質量％がより好ましい。
【００１６】
（Ａ）成分の粘度平均分子量と（Ｂ）成分の粘度平均分子量の比（Ａ）／（Ｂ）は、０．７〜１．５が好ましく、０．７５〜１．４５がより好ましく、０．８〜１．４が更に好ましい。
【００１７】
（Ｃ）成分のカーボン繊維としては、例えば、セルロース系、ポリアクリロニトリル系、ピッチ系などのいずれも使用可能である。また、芳香族スルホン酸類またはそれらの塩のメチレン型結合による重合体と溶媒よりなる原料組成物を紡糸または成形し、次いで炭化するなどの方法に代表される不融化工程を経ない紡糸を行う方法により得られたものも使用可能である。更に、気相成長法に代表される紡糸工程を経ない製造法により製造されたものも使用可能である。
【００１８】
更に、いわゆる汎用タイプ、中弾性率タイプ、高弾性率タイプのいずれも使用可能である。また、形状としてはチョップドファイバー、ロービング等があるが、チョップドファイバーであることがより好ましい。また、製法についても溶融紡糸、溶剤紡糸のいずれの方法も使用可能であり、更に、溶剤紡糸については湿式紡糸、乾式紡糸のいずれも使用可能である。
【００１９】
（Ｃ）成分は、樹脂で表面処理されたカーボン繊維が好ましい。樹脂で表面処理されたカーボン繊維とは、未処理のカーボン繊維の表面を樹脂で被覆する表面処理が施されたものである。樹脂としては、ポリアミド、ポリウレタン、エポキシから選ばれる１種以上の樹脂が好ましく、ポリアミドがより好ましい。
【００２０】
カーボン繊維をポリアミドで表面処理する場合、未処理のカーボン繊維の表面を水溶性ポリアミドまたはポリアミド樹脂分散液を用いてポリアミドで被覆する表面処理を施すのが好ましい。水溶性ポリアミドとしては、松本油脂製薬（株）製「ＫＰ２０２１Ａ」、「ＫＰ２０２１Ａ」、「ＫＰ２００７」、東レ（株）製「ＡＱナイロン」が挙げられる。また、ポリアミド樹脂分散液は、ポリアミド樹脂をポリビニルピロリドン、ポリエチレングリコールなどを用いて分散処理したものが挙げられる。
【００２１】
ポリアミドとしては、主鎖または側鎖に第３級アミンを有するポリアミド、主鎖にポリアルキレングリコール成分を有するポリアミドが挙げられる。第３級アミンを有するポリアミドを得るためには、第３級アミンを主鎖に含むモノマー（例えば、ナイロン、アミノエチルピペラジン、ビスアミノプロピルピペラジン等）、側鎖に第３級アミンを含むモノマー（例えば、α−ジメチルアミノε−カプロラクタム等）を用いればよい。
【００２２】
（Ｃ）成分は、（Ａ）成分と（Ｂ）成分の合計１００質量部に対して、１０〜６０質量部配合され、好ましくは１５〜５５質量部、より好ましくは２０〜５０質量部配合される。
１０質量部より少ないと、成形品の曲げ弾性率が十分でなく、材料強度が劣る。
６０質量部より多いと、成形品の難燃性が劣る。
【００２３】
（Ｄ）成分のリン酸エステル化合物は、公知のものを使用することができる。
（Ｄ）成分としては、例えば、次に列挙する特開２００５−１５６９２号公報の段落番号００３０、００３１に記載されているものを使用することができる。
トリフェニルホスフェート、トリクレジルホスフェート、トリキシレニルホスフェート、トリス（イソプロピルフェニル）ホスフェート、トリス（ｏ−又はｐ−フェニルフェニル）ホスフェート、トリナフチルホスフェート、クレジルジフェニルホスフェート、キシレニルジフェニルホスフェート、ジフェニル（２−エチルヘキシル）ホスフェート、ジ（イソプロピルフェニル）フェニルホスフェート、ｏ−フェニルフェニルジクレジルホスフェート、トリス（２，６−ジメチルフェニル）ホスフェート、テトラキス（２，６−ジメチルフェニル）−ｍ−フェニレンビスホスフェート、テトラフェニル−ｍ−フェニレンジホスフェート、テトラフェニル−ｐ−フェニレンジホスフェート、フェニルレゾルシン・ポリホスフェート、ビスフェノールＡ−ビス（ジフェニルホスフェート）、ビスフェノールＡ・ポリフェニルホスフェート、ジピロカテコールハイポジホスフェートなどを挙げることができる。
その他として、脂肪族−芳香族リン酸エステルとして、ジフェニル（２−エチルヘキシル）ホスフェート、ジフェニル−２−アクリロイルオキシエチルホスフェート、ジフェニル−２−メタクリロイルオキシエチルホスフェート、フェニルネオペンチルホスフェート、ペンタエリスリトールジフェニルジホスフェート、エチルピロカテコールホスフェート等の正リン酸エステル及びこれらの縮合物などを挙げることができる。
【００２４】
リン酸エステルが縮合物であるときは、特開２００５−１５６９２号公報の段落番号００３２〜００３８に記載された一般式（I）で表される芳香族リン酸エステルを使用することができる。
一般式（Ｉ）で表される芳香族リン酸エステルとしては、ヒドロキシル基で置換された芳香族基を有するものが好ましく、このような芳香族リン酸エステルとしては、トリクレジルホスフェートやトリフェニルホスフェートに１または２個以上のヒドロキシル基を有するものを挙げることができ、例えば、レゾルシノルジフェニルホスフェート、ビスフェノールＡジフェニルホスフェートなどが好ましい。
芳香族リン酸エステルとしては、商品名ＰＸ−１１０（クレジルジ2,6-キシレニルホスフェート）、ＰＸ−２００、ＰＸ−２０２、ＣＲ−７３３Ｓ、ＣＲ−７４１（いずれも大八化学工業（株）から難燃剤として販売されている、上記一般式（Ｉ）で表される芳香族リン酸エステルに含まれるもの）、ＤＡＩＧＵＡＲＤ−４０００（大八化学工業（株））を使用することができる。
【００２５】
（Ｄ）成分は、（Ａ）成分と（Ｂ）成分の合計１００質量部に対して、２０〜４０質量部配合され、好ましくは２２〜３７質量部、より好ましくは２５〜３５質量部配合される。
２０質量部より少ないと、成形品の難燃性が劣る。
４０質量部より多いと、成型時の熱安定性および成型品の耐熱が劣る。
【００２６】
（Ｅ）成分のフッ素化合物としては、フッ素樹脂が好ましい。
フッ素樹脂としては、ポリビニルフルオライド（ＰＶＦ）、ポリビニリデンフルオライド（ＰＶＤＦ）、ポリトリフルオロエチレン（ＰＴｒＦＥ）、ポリクロロトリフルオロエチレン、ポリテトラフルオロエチレン（ＰＴＦＥ）などの単独重合体、エチレン−テトラフルオロエチレン共重合体、エチレン−クロロトリフルオロエチレン共重合体、テトラフルオロエチレン−ヘキサフルオロプロピレン共重合体、テトラフルオロエチレン−パーフルオロプロピルビニルエーテル共重合体などが例示できる。
【００２７】
これらのフッ素樹脂は単独で又は二種以上組み合わせて使用できる。これらのフッ素樹脂のうち、ポリテトラフルオロエチレン（ＰＴＦＥ）などのテトラフルオロエチレン単独重合体又はテトラフルオロエチレンを主要な構成単位とする共重合体が好ましい。
【００２８】
（Ｅ）成分は、（Ａ）成分と（Ｂ）成分の合計１００質量部に対して、０．０１〜１質量部配合され、好ましくは０．０５〜０．８質量部、より好ましくは０．１〜０．７質量部配合される。
０．０１質量部より少ないと、燃焼性が劣る。
１質量部より多いと、成形性および表面外観が劣る。
【００２９】
本発明の組成物は、用途に応じて、慣用の添加剤（但し、（Ａ）成分〜（Ｅ）成分を除く）、例えば、安定化剤（例えば、酸化防止剤、紫外線吸収剤、耐光安定剤など）、滑剤、着色剤（染料、顔料など）、帯電防止剤、難燃剤（ハロゲン系難燃剤、無機系難燃剤など）、難燃助剤、架橋剤、補強材、核剤、カップリング剤、分散剤、消泡剤、流動化剤、ドリッピング防止剤、抗菌剤、防腐剤、粘度調整剤、増粘剤などを含んでいてもよい。
【００３０】
本発明の組成物は、例えば、各成分をタンブラーミキサー、ヘンシェルミキサー、リボンミキサー、ニーダーなどの混合機を用いて乾式または湿式で混合して調製してもよい。
さらに、前記混合機で予備混合した後、一軸または二軸押出機などの押出機で混練してペレットに調製する方法、加熱ロールやバンバリーミキサーなどの混練機で溶融混練して調製する方法を適用することができる。
【００３１】
本発明の組成物は、射出成形、押出成形、真空成形、異型成形、発泡成形、インジェクションプレス、プレス成形、ブロー成形、ガス注入成形などによって各種成形品に成形することができる。
本発明の成形品は、本発明のポリカーボネート樹脂組成物から得られた（成形された）成形品である。
【００３２】
本発明の成形品は、例えば、ＯＡ・家電機器分野、電気・電子分野、通信機器分野、サニタリー分野、自動車などの輸送車両分野、家具・建材などの住宅関連分野、雑貨分野などの各パーツ、ハウジングなどに使用することができる。
【実施例】
【００３３】
（Ａ）成分
Ａ−１：リサイクル芳香族ポリカーボネート樹脂（市場に出荷された使用済みのウォーターサーバーの水ボトルから回収したリサイクル品）、粘度平均分子量２５，０００
Ａ−２：リサイクル芳香族ポリカーボネート樹脂（市場に出荷された使用済みのパチンコ台制御ボックスから回収したリサイクル品）、粘度平均分子量２３，０００
Ａ−３：リサイクル芳香族ポリカーボネート樹脂（市場に出荷された使用済みのシリコンウェハー輸送ケースから回収したリサイクル品）、粘度平均分子量２，１０００
Ａ−４：リサイクル芳香族ポリカーボネート樹脂（市場に出荷された使用済みのＤＶＤの光ディスクから回収したリサイクル品）、粘度平均分子量１６，０００
（Ｂ）成分
Ｂ−１：芳香族ポリカーボネート樹脂（ユーピロンＳ-１０００Ｆ 三菱エンジニアリング株式会社製）、粘度平均分子量２７，０００
Ｂ−２：芳香族ポリカーボネート樹脂（ユーピロンＳ-２０００Ｆ 三菱エンジニアリング株式会社製）、粘度平均分子量２３，０００
Ｂ−３：芳香族ポリカーボネート樹脂（ユーピロンＳ-３０００Ｆ 三菱エンジニアリング株式会社製）、粘度平均分子量１９，０００
Ｂ−４：芳香族ポリカーボネート樹脂（マクロロン  ＯＤ２０１５、バイエル マテリアルサイエンス社製）、粘度平均分子量１６，０００
（Ｃ）成分
Ｃ−１：水溶性ポリアミド樹脂で表面処理されたカーボン繊維（ACECA-6HT2、ACE C＆TECH Co.LTD.製）
（Ｄ）成分
Ｄ−１：テトラキス（２，６−ジメチルフェニル）−ｍ−フェニレンビスホスフェート（ＣＲ７４１、大八化学工業株式会社製）
（Ｅ）成分
Ｅ−１：ポリテトラフルオロエチレン（ＰＴＦＥ  ＣＤ１４５Ｅ、旭硝子株式会社製）
その他成分
安定剤（１）：トリス（２，４−ジ−ｔ−ブチルフェニル）ホスファイト（アデカスタブ２１１２、株式会社ＡＤＥＫＡ製）
安定剤（２）：３，９−ビス｛２−［３−（３−ｔｅｒｔ−ブチル−４−ヒドロキシ−５−メチルフェニル）プロピオニルオキシ］−１，１−ジメチル｝−２，４，８，１０−テトラオキサスピロ［５，５］ウンデカン（アデカスタブＡＯ−８０、株式会社ＡＤＥＫＡ製）
安定剤（３）：エポキシ化大豆油（アデカサイザー Ｏ−１３０Ｐ、株式会社ＡＤＥＫＡ製）
滑剤：ポリグリセリン脂肪酸エステル（リケマールＡＺ―０１、理研ビタミン株式会社製）
【００３４】
実施例および比較例
表１に示す配合（質量％、質量部）で各成分を配合し、ヘンシェルミキサーで混合した。
その後、前記混合物を二軸押出機に供給して２８０℃で溶融混練し、ペレットを得た。
このペレットを下記の条件で射出成形して各試験片を作製し、下記の各測定を実施した。結果を表１に示す。
【００３５】
（射出成形条件）
成形機：三菱重工（株）社製  １００ＭＳ-II（型締力１００ｔ）、シリンダー径３６ｍｍ
成形温度：２８０℃、金型温度：８０℃
【００３６】
（１）難燃性試験
ＵＬ−９４に規定されている垂直燃焼試験を行った。試験片の厚さは０．８ｍｍである。
【００３７】
（２）曲げ弾性率、曲げ強さ試験
ＩＳＯ１７８に準拠して曲げ弾性率（単位：ＧＰａ）及び曲げ強さ（単位：ＭＰａ）を測定した。
【００３８】
【表１】
2018087294.tif 000002
【００３９】
（Ａ）成分であるリサイクル芳香族ポリカーボネート樹脂、特にポストコンシューマーリサイクル品は、含有されている芳香族ポリカーボネート樹脂の品質にバラツキが大きくなり、（Ａ）成分を含む組成物から得られた成形品の品質のバラツキも大きくなる。
本発明は、（Ａ）成分以外の各成分の種類や含有量を調整することで、リサイクル芳香族ポリカーボネート樹脂を使用した場合の品質のバラツキを抑制して、高い効果が得られたものである。